СПОСОБ ПОЛУЧЕНИЯ КАТАЛИЗИРУЕМОГО САЖЕВОГО ФИЛЬТРА И КАТАЛИЗИРУЕМЫЙ САЖЕВЫЙ ФИЛЬТР

1. Способ получения катализируемого сажевого фильтра, включающий стадии
a) обеспечения пористого тела фильтра, имеющего распределяющую сторону и сторону фильтрата;
b) обеспечения каталитического покрытия типа «washcoat», содержащего частицы первой катализаторной композиции, которая является активной в отношении селективного каталитического восстановления оксидов азота, вместе с частицами второй катализаторной композиции, которая является активной в отношении окисления монооксида углерода, углеводородов и аммиака, и частицами третьей катализаторной композиции, которая является активной в отношении селективного окисления аммиака в азот совместно со второй катализаторной композицией, где частицы первой катализаторной композиции имеют модальный размер частиц меньше чем средний размер пор указанного сажевого фильтра, и где частицы второй и третьей катализаторной композиции имеют модальный размер частиц больше чем средний размер пор указанного сажевого фильтра;
с) нанесения на тело фильтра каталитического покрытия типа «washcoat» путем введения покрытия типа «washcoat» в выпускной конец стороны фильтрата; и
d) сушки и термической обработки покрытого тела фильтра с получением катализируемого сажевого фильтра.
2. Способ по п.1, в котором первая катализаторная композиция содержит по меньшей мере один из цеолита, модифицированного железом и/или медью, силикоалюмофосфата, ионообменного цеолита или силикоалюмофосфата, одного или более из оксидов неблагородных металлов и катализаторной подложки по меньшей мере одного из оксида церия в смеси с оксидом вольфрама на титанооксидной подложке, алюмооксидной подложке, цирконийоксидной подложке или кремнийоксидной подложке и их смесей.
3. Способ по п.2, в котором цеолит представляет собой бета цеолит или цеолит шабазит.
4. Способ по п.2, в котором силикоалюмофосфат со структурой шабазита представляет собой катализатор SAPO 34, модифицированный медью.
5. Способ по п.1, в котором вторая катализаторная композиция содержит смесь платины и палладия, имеющую подложку на основе по меньшей мере одного из оксида алюминия, диоксида титана, диоксида церия, диоксида кремния и диоксида циркония.
6. Способ по п.1, в котором третья катализаторная композиция содержит цеолит, модифицированный медью и/или железом, или силикоалюмофосфат со структурой шабазита, модифицированный медью и/или железом.
7. Способ по п.6, в котором цеолит представляет собой бета цеолит или цеолит со структурой шабазита.
8. Способ по п.1, в котором указанный фильтр находится в форме монолитного фильтра закрытого типа с множеством продольных каналов, разделенных продольным пористыми стенками, при этом распределяющая сторона каналов имеет открытый впускной конец, а также выпускной конец, закупоренный заглушками, и сторона фильтрата каналов имеет впускной конец, закупоренный заглушками, а также открытый выпускной конец.
9. Способ по п.1, в котором покрытие типа «washcoat» вводится с выпускного конца стороны фильтрата.
10. Способ по любому из пп.1-7, в котором покрытие типа «washcoat» наносится до установки заглушек на впускной конец стороны фильтрата.